(57)【特許請求の範囲】
【請求項１】
喫煙物用の紙包装材を提供する工程であって、前記紙包装材は充填材を含有する繊維ウェブを含み、前記紙包装材は１８ｇｓｍから６０ｇｓｍまでの坪量を有し、および５コレスタ単位から８０コレスタ単位までの通気度を有する工程と；
前記紙包装材に対して、カルボン酸塩水溶液を付着する工程であって、前記カルボン酸塩水溶液は６．５から７．０までのｐＨを有する工程と
を具えたことを特徴とする喫煙物用紙包装材の灰の特質を改善するための方法。
【請求項２】
前記カルボン酸塩水溶液は、金属水酸化物をカルボン酸と組み合わせることにより形成されることを特徴とする請求項１に記載の方法。
【請求項３】
前記金属水酸化物は、水酸化ナトリウム、水酸化カリウム、およびそれらの混合物からなる群から選択される材料を含むことを特徴とする請求項２に記載の方法。
【請求項４】
前記カルボン酸塩水溶液は、前記紙包装材が０．１質量％から３質量％までのカルボン酸塩を含有するように、前記紙包装材に付着されることを特徴とする請求項１に記載の方法。
【請求項５】
喫煙物用の紙包装材を提供する工程であって、前記紙包装材は充填材を含有する繊維ウェブを含み、前記紙包装材は１８ｇｓｍから６０ｇｓｍまでの坪量を有し、および５コレスタ単位から８０コレスタ単位までの通気度を有する工程と；
前記紙包装材に対して、カルボン酸塩水溶液を付着する工程であって、前記カルボン酸塩水溶液は５．５から８．０までのｐＨを有する工程と
を具え、前記カルボン酸塩水溶液は、金属水酸化物を、コハク酸、クエン酸、およびそれらの混合物からなる群から選択されるカルボン酸と組み合わせることにより形成されることを特徴とする喫煙物用紙包装材の灰の特質を改善するための方法。
【請求項６】
前記カルボン酸塩水溶液は、前記紙包装材が５質量％から１６質量％までのカルボン酸塩を含有するように、前記紙包装材に付着されることを特徴とする請求項１に記載の方法。
【請求項７】
前記充填材は、２０質量％から４０質量％までの量で前記紙包装材中に存在することを特徴とする請求項１に記載の方法。
【請求項８】
前記充填材は、０．２から０．４ミクロンまでのメジアン粒度を有する炭酸カルシウムを含むことを特徴とする請求項１に記載の方法。
【請求項９】
充填材を含有する繊維ウェブを含む喫煙物用の紙包装材を提供する工程であって、前記充填材は２０質量％から４０質量％までの量で前記紙包装材中に存在し、前記紙包装材は１８ｇｓｍから６０ｇｓｍまでの坪量を有し、および５コレスタ単位から５５コレスタ単位までの通気度を有する工程と；
前記紙包装材に対して、金属水酸化物をカルボン酸と組み合わせることにより作成されるカルボン酸塩水溶液を付着する工程であって、前記カルボン酸はコハク酸、クエン酸およびそれらの混合物からなる群から選択される材料を含み、前記水溶液は５．５から８．０までのｐＨを有し、および前記水溶液は、前記紙包装材が１６質量％までの前記カルボン酸塩を含有するように前記紙包装材に付着される工程と
を具えたことを特徴とする喫煙物用紙包装材の灰の特質を改善するための方法。
【請求項１０】
前記金属水酸化物は、水酸化ナトリウムを含むことを特徴とする請求項９に記載の方法。
【請求項１１】
前記金属水酸化物は、水酸化カリウムを含むことを特徴とする請求項９に記載の方法。
【請求項１２】
前記水溶液は、６．５から７．０までのｐＨを有することを特徴とする請求項９に記載の方法。
【請求項１３】
前記充填材は、０．２ミクロンから０．４ミクロンまでのメジアン粒度を有する炭酸カルシウムを含むことを特徴とする請求項９に記載の方法。
【請求項１４】
前記水溶液は、前記紙包装材が０．１質量％から３質量％までの前記カルボン酸塩を含有するような量で、前記紙包装材に付着されることを特徴とする請求項９に記載の方法。
【請求項１５】
前記カルボン酸は、コハク酸を含むことを特徴とする請求項９に記載の方法。
【請求項１６】
前記カルボン酸は、クエン酸を含むことを特徴とする請求項９に記載の方法。
【請求項１７】
前記水溶液は、前記紙包装材が８質量％から１１質量％までの前記カルボン酸塩を含有するような量で、前記紙包装材に付着されることを特徴とする請求項９に記載の方法。
【請求項１８】
充填材を含有する繊維ウェブを含む紙包装材を提供する工程であって、前記充填材は、２０質量％から４０質量％までの量で前記紙包装材中に存在し、前記紙包装材は１８ｇｓｍから６０ｇｓｍまでの坪量を有し、および５コレスタ単位から５５コレスタ単位までの通気度を有する工程と；
前記紙包装材に対してカルボン酸塩水溶液を付着する工程であって、前記カルボン酸塩水溶液は、金属水酸化物をカルボン酸と組み合わせることにより作成され、前記カルボン酸はコハク酸、クエン酸およびそれらの混合物からなる群から選択される材料を含み、前記金属水酸化物は、水酸化ナトリウム、水酸化カリウム、およびそれらの混合物からなる群から選択される材料を含み、前記カルボン酸塩水溶液は５．５から８．０までのｐＨを有する工程と；
喫煙物を形成するために、タバコの柱状体の周囲を前記紙包装材で包む工程と
を具えたことを特徴とする喫煙物の灰の特質を改善するための方法。
【請求項１９】
前記カルボン酸塩水溶液は、コハク酸塩溶液を含むことを特徴とする請求項１８に記載の方法。
【請求項２０】
前記カルボン酸塩水溶液は、クエン酸塩溶液を含むことを特徴とする請求項１８に記載の方法。
【請求項２１】
前記水溶液は、前記紙包装材が０．１質量％から１６質量％までのカルボン酸塩を含有するような量で、前記紙包装材に付着されることを特徴とする請求項１８に記載の方法。
【請求項２２】
前記水溶液は、６．５から７．０までのｐＨを有することを特徴とする請求項１８に記載の方法。
【請求項２３】
前記紙包装材は、２２ｇｓｍから３５ｇｓｍまでの坪量を有し、および１５コレスタ単位から５５コレスタ単位までの通気度を有し、前記充填材は、２５質量％から３５質量％までの量で前記紙包装材中に存在することを特徴とする請求項１８に記載の方法。
【請求項２４】
前記コハク酸溶液は、前記紙包装材が０．１質量％から３質量％までのコハク酸塩を含有するような量で、前記紙包装材に付着されることを特徴とする請求項１９に記載の方法。
【請求項２５】
前記コハク酸溶液は、前記紙包装材が５質量％から１１質量％までのコハク酸塩を含有するような量で、前記紙包装材に付着されることを特徴とする請求項１９に記載の方法。
【請求項２６】
前記クエン酸溶液は、前記紙包装材が０．１質量％から３質量％までのクエン酸塩を含有するような量で、前記紙包装材に付着されることを特徴とする請求項２０に記載の方法。
【請求項２７】
前記クエン酸溶液は、前記紙包装材が５質量％から１１質量％までのクエン酸塩を含有するような量で、前記紙包装材に付着されることを特徴とする請求項２０に記載の方法。
【発明の詳細な説明】
【０００１】
【発明の属する技術分野】
本発明は、一般的に、喫煙物を構築するのに用いられる紙の灰の特質を改善するための方法に関する。より詳細には、本発明は、その紙に、約８．０未満のｐＨを有するカルボン酸塩溶液、好ましくはコハク酸塩溶液またはクエン酸塩溶液を付着することによるシガレットペーパーの灰の特質を改善するための方法に関する。
【０００２】
【従来の技術】
紙巻きタバコのような喫煙物は、白色の包装紙中にタバコの柱状体を包むことによって慣用的に作成される。その一端において、喫煙物は、通常、それを通して喫煙されるフィルターを含む。フィルターは、前記白色の包装紙に糊づけされるティッピング紙(tipping paper)を用いて、喫煙物に取り付けられる。喫煙物を構築するのに用いられる包装紙およびティッピング紙は、通常亜麻または別のセルロース系繊維で作成され、および炭酸カルシウムのような充填材を含有する。
【０００３】
紙巻きタバコを一体に維持するのに用いられるとともに、紙巻きタバコ包装紙およびティッピング紙はまた、その紙巻きタバコの多くの物理的性質および特徴に寄与し、およびそれらを制御する。たとえば、紙巻きタバコ包装紙は、紙巻きタバコが燃焼する速度、１本の紙巻きタバコあたりの息の数および一息当たりのタール送出量に影響を与える。包装材によって影響を受ける紙巻きタバコのもう１つの特性は、紙巻きタバコが燃焼する際に形成される灰の外観および特質である。理想的には、紙巻きタバコの灰は、凝集性であるべきであり、紙巻きタバコから剥落してはならず、および美観的に満足な外観を有するべきである。
【０００４】
紙巻きタバコの灰の品質は、一般的に、４つの基準に従って灰を評価することにより決定される。第１の基準は、灰の色である。一般的に、より白色の灰がより美観的な外観を有し、およびしたがってより望ましい。
【０００５】
紙巻きタバコの灰のもう１つの重要な特徴は、その凝集性および過度の剥落を防ぐ能力である。紙巻きタバコがはじかれるまたは物に軽く打ちつけられない限り、灰はタバコから剥落してはならない。さらに、ひとたび紙巻きタバコが軽く打ちつけられたならば、灰は塊として落ちるべきであり、および崩れるべきではない。
【０００６】
紙巻きタバコの灰を評価するのに用いられる最後の２つの基準は、その大部分を紙巻きタバコ包装紙に依存し、およびタバコの柱状体の灰の特質に依存しない。たとえば、紙巻きタバコの灰は、紙巻きタバコが燃焼する際に包装紙上に現れる焦げ目の線の太さによっても評価される。より細い焦げ目の線が好ましい。
【０００７】
最後に、最後の基準は、紙巻きタバコが燃焼する際に、灰から下流に向かって（フィルターに向かって）紙巻きタバコ包装材に染みがつく程度である。高品質の包装紙は、タバコが吸われる際に、タバコの全長にわたって染みがつかない、すなわち変色しない。
【０００８】
従来、喫煙物の灰の特質を改善するために、種々の方法が発明されてきた。たとえば、灰の外観を改善するための以前の努力は、紙巻きタバコ包装紙を作成するのに用いられるセルロース系繊維の種類を変更することを含んだ。同様に、紙またはタバコに対して灰改質剤が添加されてきた。
【０００９】
【発明が解決しようとする課題】
しかし、紙巻きタバコの他の特性に影響を与えることなしに、紙巻きタバコの灰の特質を改善するための方法に関する要求が依然として存在する。詳細には、紙の通気度、またはその紙が組み込まれる紙巻きタバコの味、燃焼速度、息の数もしくは一息当たりのタール送出量に有害な影響を与えることなしに、紙巻きタバコ包装紙の灰の特質を改善する方法に関する要求が存在する。
【００１０】
【課題を解決するための手段】
本発明は、先行技術の構造および方法の種々の欠点を認識し、および検討する。
【００１１】
したがって、シガレットペーパーおよびその紙を組み込まれる紙巻きタバコの灰の特質を改善するための方法を提供することが、本発明の目的である。
【００１２】
本発明の別の目的は、その紙が組み込まれる紙巻きタバコの味に影響を与えることなしに、シガレットペーパーの灰の特質を改善するための方法を提供することである。
【００１３】
コハク酸塩水溶液（これに限定されるものではない）のような８．０未満のｐＨを有するカルボン酸塩溶液を用いて、喫煙物用の包装紙を処理することにより、シガレットペーパーの灰の特質を改善するための方法を提供することが、本発明の別の目的である。
【００１４】
金属水酸化物をコハク酸と組み合わせることにより作成され、その溶液のｐＨが約５．５から約８．０までであるコハク酸塩溶液を含むサイズ組成物を、紙に付着させることにより、シガレットペーパーの灰の特質を改善するための方法を提供することが、本発明の別の目的である。
【００１５】
クエン酸塩水溶液（これに限定されるものではない）のような８．０未満のｐＨを有するカルボン酸塩溶液を用いて、喫煙物用の包装紙を処理することにより、シガレットペーパーの灰の特質を改善するための方法を提供することが、本発明のさらに別の目的である。
【００１６】
金属水酸化物をクエン酸と組み合わせることにより作成され、その溶液のｐＨが約５．５から約８．０までであるクエン酸塩溶液を含むサイズ組成物を、紙に付着させることにより、シガレットペーパーの灰の特質を改善するための方法を提供することが、本発明のさらなる別の目的である。
【００１７】
これらおよび他の目的は、喫煙物用の紙包装材の灰の特性を改善するための方法を提供することにより、達成される。その方法は、喫煙物中に組み込まれるように設計される紙包装材を提供する工程を含む。紙包装材は、充填材を含有する繊維ウェブから作成される。紙包装材は、約１８ｇｓｍ（グラム毎平方メートル）から約６０ｇｓｍまで、および詳細には約２２ｇｓｍから約３５ｇｓｍまでの坪量を有することができる。紙包装材は、同様に、約５コレスタ単位(Coresta units)から約８０コレスタ単位まで、および詳細には約１５コレスタ単位から約５５コレスタ単位までの通気度を有することができる。
【００１８】
本発明にしたがって、紙包装材を、ジカルボン酸の塩のようなカルボン酸の塩、好ましくは約５．５から８．０までのｐＨを有するコハク酸塩水溶液を用いて処理することができる。前述のｐＨ範囲内のコハク酸塩溶液を付着することにより、紙およびその紙を組み込まれる喫煙物の灰の特質を、予期せず改善することができる。コハク酸塩溶液は、金属水酸化物をコハク酸と組み合わせることにより作成することができる。金属水酸化物は、たとえば、水酸化ナトリウム、水酸化カリウム、またはそれらの混合物であることができる。１つの好ましい実施形態において、コハク酸塩水溶液は、約６．５から約７．０までのｐＨを有する。
【００１９】
紙包装材に付着されるときに、コハク酸塩水溶液は、約６質量％から約３２質量％までのコハク酸塩の濃度を有することができる。その溶液を紙包装材に付着して、該包装材が、約０．１質量％から約１６質量％まで、および詳細には約８質量％から約１１質量％までのコハク酸塩を含有するようにすることができる。大抵の用途において、コハク酸塩溶液は、サイズ組成物として紙に付着される。コハク酸塩溶液は、紙の１つの面または紙の両面に付着することができる。
【００２０】
本発明のもう１つの実施形態において、包装材は、ヒドロキシトリカルボン酸の塩、好ましくは約５．５から８．０のｐＨを有するクエン酸塩水溶液を用いて処理される。本発明者らは、前記で定義されるｐＨ範囲内のクエン酸塩水溶液を付着することにより、紙およびその紙を組み込まれる喫煙物の灰の特質を予期せず改善することができることを見いだした。クエン酸塩溶液は、金属水酸化物をクエン酸と組み合わせることにより作成することができる。金属水酸化物は、たとえば、水酸化ナトリウム、水酸化カリウム、またはそれらの混合物であることができる。
【００２１】
紙包装材に付着されるときに、クエン酸塩水溶液は、約０．１質量％から約１６質量％まで、および詳細には約１質量％から約１１質量％までののコハク酸塩の濃度を有することができる。大抵の用途において、クエン酸塩溶液は、サイズ組成物として紙に付着される。クエン酸塩溶液は、紙の１つの面または紙の両面に付着することができる。
【００２２】
本発明の他の目的、特徴および態様を、以下により詳細にわたって議論する。
【００２３】
【発明の実施の形態】
この議論が、例示的な実施形態の記載にすぎず、かつ本発明のより広い態様を制限することを目的としていないことは、当業者に理解されるべきである。そのより広い態様は、例示的構成内で具体化される。
【００２４】
本発明は、一般的に、その包装紙を組み込まれる喫煙物の灰の特質を改善するために、包装紙の灰の特質を改善するための方法に関する。詳細には、本発明者らは、狭く定義されるｐＨ範囲内、具体的には約５．５から約８．０までのｐＨ範囲内であるコハク酸塩溶液またはクエン酸塩溶液のようなカルボン酸塩溶液を、紙に対して添加することにより、包装紙の灰の特質を改善することができることを見いだした。さらに、紙の灰の特質は、紙巻きタバコの味に有害な影響を与えることなしに、本発明にしたがって改善される。
【００２５】
従来、副流煙を減少するために、シガレットペーパーを、コハク酸カリウムまたはコハク酸ナトリウムを用いて処理してきた。たとえば、米国特許第４，８０５，６４４号（本発明の発明者の一人により共同発明された）、米国特許第５，０６０，６７４号、および米国特許第５，４５０，８６２号は、全て副流煙を減少するシガレットペーパーに関し、それらはコハク酸塩の使用を開示している。前記の３つの特許全ては、参照により本明細書の一部をなすものとする。しかし、本発明の種々の利点は、先行技術には欠けているままである。
【００２６】
具体的には、本発明者らは、紙に付着されるコハク酸塩またはクエン酸塩の溶液のｐＨを調整することにより、包装紙の灰の特質を改善することができることを見いだした。一般的に、コハク酸塩溶液は、金属水酸化物のような塩基と、コハク酸を組み合わせることにより作成される。クエン酸塩溶液は、金属水酸化物のような塩基と、クエン酸を組み合わせることにより作成される。本発明によれば、塩基と、それぞれコハク酸塩溶液またはクエン酸塩溶液を形成する際に用いられるコハク酸またはクエン酸との間の比率を変化させることにより、灰の色に影響を及ぼすことができることが見いだされた。より詳細には、コハク酸またはクエン酸に対する塩基の比率を化学量論量より高く増加させるにつれて、灰の色がより暗くなり、およびより望ましくなくなることが見いだされた。したがって、本発明によれば、好ましくは、コハク酸塩またはクエン酸塩溶液を形成する際に用いられる塩基の量は、最小限にされる。具体的には、可能な最も明るい灰の色およびしたがって最良の結果を達成するために、コハク酸塩またはクエン酸塩の溶液は、その溶液が紙に付着される際に、好ましくは約８またはそれ未満、かつ好ましくは約５．５より高いｐＨを有するべきである。
【００２７】
今や、本発明にしたがって作成される紙巻きタバコ包装紙の構築を、より詳細にわたって議論する。一般的に、包装紙は、たとえば亜麻、軟木または硬木から得られるセルロース系繊維から作成される。所望されるように紙の特性を変化させるために、セルロース系繊維の種々の混合物を用いることができる。それら繊維が精製される程度もまた、変化させることができる。
【００２８】
セルロース系繊維に加えて、紙は充填材を含むこともできる。紙に組み込まれる充填材を、種々の異なる材料から作成することができる。たとえば、充填材は、炭酸カルシウム粒子、酸化マグネシウム粒子、または異なる種類の粒子の混合物であることができる。一般的に、紙包装材に添加される全充填材充填量は、約２０質量％から約４０質量％の間、および詳細には約２５質量％から約３５質量％の間であることができる。
【００２９】
本発明の１つの好ましい実施形態において、紙に組み込まれる充填材は、特定のメジアン粒度を有する白色顔料、好ましくは約０．２ミクロンから約０．４ミクロンまでのメジアン粒度を有する炭酸カルシウムである。たとえば、Hamplらに対する米国特許第５，７３０，８４０号は、約０．１５ミクロンから約０．５ミクロンまで、および詳細には約０．２ミクロンから約０．４ミクロンまでの粒度を有する炭酸カルシウムのような充填材もまた、紙包装材に組み込むことにより、紙およびその紙を組み込まれる喫煙物の灰の特質を改善することを開示している。該特許は、参照により本明細書の一部をなすものとする。
【００３０】
本発明にしたがって作成される喫煙物用紙包装材の通気度は、一般的に約５コレスタ単位から約８０コレスタ単位まで、詳細には約５コレスタ単位から約５５コレスタ単位までであることができる。大抵の用途において、通気度は、約１５コレスタ単位から約５５コレスタ単位の間にあるべきである。
【００３１】
シガレットペーパーの坪量は、通常約１８ｇｓｍから約６０ｇｓｍまで、詳細には約２２ｇｓｍから約３５ｇｓｍまでであり、およびより詳細には約２２ｇｓｍから約３２ｇｓｍの間である。本発明にしたがう包装紙は、これらの範囲のいずれかの範囲内で作成することができる。
【００３２】
前述のように、本発明は、狭く規定されたｐＨ範囲内にあるカルボン酸塩の溶液を紙包装材に付着することに関する。たとえば、１つの実施形態において、コハク酸塩またはクエン酸塩の溶液のような、カルボン酸塩溶液を用いることができる。紙およびその紙を組み込まれる喫煙物の灰の特質を改善するために、一般的に、カルボン酸塩の溶液は、約５．５から約８．０まで、および詳細には約６．５から約７．０までのｐＨを有することができる。
【００３３】
１つの実施形態において、紙を処理するのに用いられるコハク酸塩溶液は、塩基を、溶液が前記で定義されるｐＨ範囲内になるような量のコハク酸と組み合わせることにより製造される。重ねて、塩基は、好ましくは金属水酸化物であり、コハク酸と組み合わされるときにそれぞれコハク酸ナトリウムおよびコハク酸カリウムを形成する水酸化ナトリウムおよび水酸化カリウムのようなものである。
【００３４】
別の実施形態において、紙を処理するのに用いられるクエン酸塩溶液は、塩基を、溶液が前記で定義されるｐＨ範囲内になるような量のクエン酸と組み合わせることにより製造される。塩基は、好ましくは金属水酸化物であり、クエン酸と組み合わされるときにそれぞれクエン酸ナトリウムおよびクエン酸カリウムを形成する水酸化ナトリウムおよび水酸化カリウムのようなものである。
【００３５】
本発明にしたがって作成されるコハク酸塩およびクエン酸塩の溶液は、好ましくは、紙の形成中に添加されるのではなく、紙が形成された後に紙包装材に付着される。たとえば、コハク酸塩およびクエン酸塩の溶液を、サイズ剤として付着することができ、およびたとえばサイズプレスを用いて紙に付着することができる。
【００３６】
コハク酸塩およびクエン酸塩の溶液は、紙の１つの面のみに付着することもできるし、あるいは紙の両面に付着することもできる。大抵の用途において、コハク酸塩またはクエン酸塩は、水溶液として付着される。
【００３７】
一般的に、その溶液は、紙上に吹き付けることができ、サイズプレスを用いて付着することができ、紙上に印刷することができ、あるいは、紙をその溶液に浸漬させることもできる。１つの実施形態において、たとえばサイズプレスを用いて、紙に対してその溶液を２回付着することができる。
【００３８】
大抵の用途において、その溶液を紙に付着させる後に、紙は約１６質量％までのカルボン酸塩を含有することができる。たとえば、１つの実施形態において、包装紙は、約０．１質量％から約１６質量％まで、詳細には約０．１質量％から約３質量％まで、およびより詳細には約１質量％から約２質量％までの量のカルボン酸塩を含有することができる。別の実施形態において、紙は、約５質量％から約１６質量％まで、詳細には約５質量％から約１２質量％まで、より詳細には約５質量％から約１１質量％まで、および最も詳細には約８質量％から約１１質量％までの量のカルボン酸塩を含有することができる。従来知られているように、より高い量においては、灰の色を改善するのに加えて、カルボン酸塩は、副流煙をも減少させる。
【００３９】
（実施例１）
水酸化カリウムとコハク酸との別個の溶液を用いて処理される紙包装材の灰の特性を試験した。詳細には、コハク酸カリウムの種々の溶液を、慣用的に作成される紙包装材に付着させた。紙包装材は、約２５ｇｓｍの坪量を有し、および炭酸カルシウム充填材を含有した。
【００４０】
以下の反応を用いて、紙に付着されるコハク酸塩溶液を製造した。
【００４１】
２ＫＯＨ  ＋  Ｈ2（Ｃ4Ｈ4Ｏ4）  →  Ｋ2（Ｃ4Ｈ4Ｏ4）＋２Ｈ2Ｏ
以下の量の以下の溶液を、紙包装材に対して付着した。
【００４２】
【表１】
0003953725.tif 000002
【００４３】
紙巻きタバコは、種々のコハク酸塩溶液を用いて処理された紙包装材により手巻きされた。紙巻きタバコに火をつけ、そして自由に燃焼するままにした。紙巻きタバコが燃焼する際に、形成される灰を観察しおよび評価した。
【００４４】
この実施例から、コハク酸塩溶液がより酸性である際に、紙巻きタバコの灰の色が顕著に改善されることが見いだされた。さらに、その変化は、より大量のコハク酸塩が紙に付着される際に、その変化がより顕著であることが分かった。
【００４５】
（実施例２）
前述の実施例１に記載されるものと実質的に同一の試験を、種々のクエン酸塩溶液を用いて実施した。クエン酸塩溶液を、水酸化カリウムをクエン酸と組み合わせることにより調製した。クエン酸塩溶液を、約２５ｇｓｍの坪量を有する慣用の紙包装材に付着した。詳細には、以下のクエン酸塩溶液を調製し、そして以下の量で紙に付着させた。
【００４６】
【表２】
0003953725.tif 000003
【００４７】
今一度、クエン酸塩溶液のｐＨが減少するにつれて、紙巻きタバコの灰の色が、顕著により明るくなることが分かった。
【００４８】
本発明は、喫煙物用の紙包装材の灰の特質を改善するための、および喫煙物自身の灰の特性を改善するための方法に関する。具体的には、約５．５から約８．０までのｐＨを有するカルボン酸塩溶液を用いて紙を処理する際に、紙包装材の灰の特質が顕著に改善されることを見いだした。カルボン酸塩溶液は、たとえば、コハク酸金属塩またはクエン酸金属塩を含有する水溶液であることができる。
【００４９】
本発明のこれらおよび他の変形および変種が、本願の請求の範囲により詳細に記載される本発明の真意および範囲から離れることなしに、当業者によって実施されるであろう。加えて、種々の実施形態の態様は、完全にまたは部分的にの両方で交換されてもよいことは理解されるべきである。さらに当業者は、前述の記載が例のためのものにすぎず、および本願の請求の範囲にさらに記載される記載を制限することを意図していないことを認識するであろう。
【００５０】
【発明の効果】
本発明にしたがって、カルボン酸塩溶液を用いて紙包装材（シガレットペーパー）を処理することにより、該紙包装材およびそれを用いて作成される喫煙物の灰の特質、特に灰の色をより白色へと改善することができる。さらに、より大量のカルボン酸塩を用いることにより、灰の色の改善に加えて、副流煙を減少させることができる。